(57)【要約】【課題】ディスプレイに捻りや折曲げ等の応力が加わっても、ガラス板との接着面に剥離が生じず、ガラス板との境界に気泡を発生することがない、フラットパネルディスプレイ用透明粘着シートを提供すること。【解決手段】下記Ａ〜Ｃ成分を含み、Ｂ成分のヒドロシリル基の総モル数がＡ成分のアルケニル基の総モル数よりも多く、かつ、Ｂ成分の余剰のヒドロシリル基のモル数（Ｂ成分のヒドロシリル基の総モル数−Ａ成分のアルケニル基の総モル数）がＡ成分のアルケニル基の総モル数の５０％以上となる量比でＡ成分とＢ成分が配合された組成物の硬化物よりなることを特徴とするフラットパネルディスプレイ用透明粘着シート。  Ａ：１分子中に少なくとも１個のアルケニル基を有するポリオキシアルキレン系重合体  Ｂ：１分子中に平均２個以上のヒドロシリル基を有する化合物  Ｃ：ヒドロシリル化触媒【選択図】なし【特許請求の範囲】
【請求項１】
下記Ａ〜Ｃ成分を含み、Ｂ成分のヒドロシリル基の総モル数がＡ成分のアルケニル基の総モル数よりも多く、かつ、Ｂ成分の余剰のヒドロシリル基のモル数（Ｂ成分のヒドロシリル基の総モル数−Ａ成分のアルケニル基の総モル数）がＡ成分のアルケニル基の総モル数の５０％以上となる量比でＡ成分とＢ成分が配合された組成物の硬化物よりなることを特徴とするフラットパネルディスプレイ用透明粘着シート。
Ａ：１分子中に少なくとも１個のアルケニル基を有するポリオキシアルキレン系重合体
Ｂ：１分子中に平均２個以上のヒドロシリル基を有する化合物
Ｃ：ヒドロシリル化触媒
【請求項２】
Ｂ成分の余剰のヒドロシリル基のモル数（Ｂ成分のヒドロシリル基の総モル数−Ａ成分のアルケニル基の総モル数）がＡ成分のアルケニル基の総モル数の８０％以上である、請求項１記載の透明粘着シート。
【請求項３】
Ｂ成分の余剰のヒドロシリル基のモル数（Ｂ成分のヒドロシリル基の総モル数−Ａ成分のアルケニル基の総モル数）がＡ成分のアルケニル基の総モル数の１００％以上である、請求項１記載の透明粘着シート。
【請求項４】
フラットパネルディスプレイにおける、表示パネルと保護透明板からなるか、或いは、表示パネルと保護透明板の間にさらに他の機能層を少なくとも一層含んでなる表示面側多層構造部内の隣接する２つの層の接着に使用されるものである、請求項１〜３のいずれか１項に記載の透明粘着シート。
【請求項５】
隣接する２つの層の少なくとも一方の層がガラス板である、請求項４記載の透明粘着シート。
【請求項６】
ガラス板からなる保護透明板と、表示パネルとの間に請求項１〜３のいずれか１項に記載の透明粘着シートを介在させて、保護透明板と表示パネルとを接着一体化してなる、フラットパネルディスプレイ。
【請求項７】
ガラス板からなる保護透明板と表示パネルとの間に、タッチパネルが挿入されており、タッチパネルの一方の最外層のガラス板と保護透明板との間、及び、タッチパネルの他方の最外層のガラス板と表示パネルとの間に請求項１〜３のいずれか１項に記載の透明粘着シートを介在させて、保護透明板、タッチパネル及び表示パネルを接着一体化してなる、フラットパネルディスプレイ。
【発明の詳細な説明】
【技術分野】
【０００１】
本発明は優れた接着安定性を有するフラットパネルディスプレイ用透明粘着シートに関し、特にガラス板に対して優れた接着安定性を有するフラットパネルディスプレイ用透明粘着シートに関する。
【背景技術】
【０００２】
従来から、液晶ディスプレイ等のフラットパネルディスプレイでは、何らかの衝撃が加わった場合に、その衝撃が表示パネルに伝わらないように、表示パネルと、この表示パネルを保護するアクリル板やガラス板等の透明板を含む保護パネルとは、一定の間隙を介して設けられている。
【０００３】
しかしながら、通常、この間隙は、空気層であるため、上記の表示パネルや保護パネルを構成する材料とこの空気層との屈折率の差に起因する光の反射損失が大きく、良好な視認性が得られないという問題点を有している。
【０００４】
そこで、例えば、液晶ディスプレイにおいて、液晶パネルと保護パネルの隙間（空気層）を無くすために、特定の可塑度を有するポリオルガノシロキサン組成物からなる粘着剤（シリコーン系粘着剤）を液晶パネルと保護パネルの間に充填した液晶ディスプレイが提案されている（特許文献１）。また、同様の目的で、アクリル系粘着剤からなる透明粘着シート（例えば、アクリル酸エステル共重合体をエポキシ系、イソシアネート系、メラミン系あるいは金属化合物系の架橋剤で架橋させたものや紫外線硬化型のアクリル系粘着剤等をシート状に加工したもの）を介して液晶パネルに保護用の透明板を貼り合せて、液晶パネルと透明板を密着一体化する技術が知られている（例えば、特許文献２等）。
【０００５】
しかし、液晶ディスプレイの液晶パネルに、保護透明板を透明粘着シートを介して貼り合わせる場合、表示パネルと保護透明板とはズレがないように貼り合わせる必要があるが、貼り合わせミスを完全に無くすことはできず、貼り合わせミスがあった場合、前記のシリコーン系やアクリル系の透明粘着シートは透明板や液晶パネルに一旦接着すると剥離することが困難であるため、表示パネルを廃棄しなければならない。かかる表示パネルの廃棄は、テレビやパソコンモニター等に搭載される比較的大きな面積の液晶ディスプレイでは液晶パネルの面積も大きく、高価であるために、大きな問題であった。そこで、本願の出願人は、以前、上記のような貼り合わせミスをしたときに、貼り合わせのやり直しができるように、液晶パネルや保護透明板に貼り付けた直後は易剥離性を示し、その後、加熱することで高い剥離力を示す（すなわち、高い接着力で接着し得る）透明粘着シートとして、ポリオキシアルキレン系重合体を主成分とする透明粘着シートを提案した（特願２００７−１１２１９４）。
【特許文献１】特開２００４−２１２５２１号公報
【特許文献２】特開２００２−３４８５４６号公報
【発明の開示】
【発明が解決しようとする課題】
【０００６】
ところで、近時の、携帯電話機、携帯ゲーム機、カーナビゲーションシステム等の普及から、これらに使用される小型の液晶ディスプレイの需要が急速に拡大し、そして、かかる小型の液晶ディスプレイにおいては小型化とともに一層の薄型化が進み、ディスプレイには捻りや折曲げによる応力が加わりやすくなってきている。このため、例えば、ガラス板からなる保護透明板と液晶パネルとを上記提案のポリオキシアルキレン系重合体を主成分とする透明粘着シートを介して貼り合わせて液晶ディスプレイを組み立てた場合、組み立て後のディスプレイに捻りや折曲げによる応力が加わると、ガラス板からなる保護透明板と透明粘着シートの間が部分的に剥離して気泡が発生するといった新たな問題が生じている。
【０００７】
本発明は、上記のような事情に鑑みなされたものであり、その解決しようとする課題は、ディスプレイに捻りや折曲げ等の応力が加わっても、ガラス板との接着面に剥離が生じず、ガラス板との境界に気泡を発生することがない、フラットパネルディスプレイ用透明粘着シートを提供することである。
【課題を解決するための手段】
【０００８】
本発明者等は、上記課題を解決するために鋭意研究した結果、ガラス板からなる保護透明板と液晶パネルとを透明粘着シートを介して貼り合わせて組み立てられたディスプレイに捻りや折曲げ等の応力が加わっても、ガラス板との接着面に剥離が生じないようにするためには、透明粘着シートとガラス板との接着力が１８０°引き剥がし粘着力で少なくとも１０Ｎ／２５ｍｍ以上である必要があり、しかも、ディスプレイの組み立て作業開始（ガラス板へ粘着シートの貼付）から短時間でかかる接着力に達しなければ、組み立て後のディスプレイの可搬型画像表示機能付き機器（携帯電話機、携帯ゲーム機、携帯情報端末（ＰＤＡ）等）への搭載作業や、ディスプレイの梱包や搬送作業時にディスプレイに加わる負荷応力の影響を受けて、透明粘着シートとガラス板の境界での剥離（気泡発生）を十分に抑制することができないことが分かり、かかる知見に基づいてさらに研究を進めることで、１分子中に少なくとも１個のアルケニル基を有するポリオキシアルキレン系重合体（Ａ成分）に、１分子中に平均２個以上のヒドロシリル基を有する化合物（Ｂ成分）を、Ｂ成分のヒドロシリル基の総モル数がＡ成分のアルケニル基の総モル数よりも多く、かつ、Ｂ成分の余剰のヒドロシリル基のモル数（Ｂ成分のヒドロシリル基の総モル数−Ａ成分のアルケニル基の総モル数）がＡ成分のアルケニル基の総モル数の５０％以上となる量比でＡ成分とＢ成分が配合された組成物を硬化させて得られる粘着シートは、ガラス板に貼り付けた直後は易剥離性を示すが、その後は加熱を行なわなくても室温放置下でガラス板に対する接着力が速やかに上昇して、ガラス板への貼り付けから遅くとも１５０時間後には１８０°引き剥がし粘着力が上記の１０Ｎ／２５ｍｍに達することを見出し、本発明を完成するに到った。
【０００９】
すなわち、本発明は以下の通りである。
（１）下記Ａ〜Ｃ成分を含み、Ｂ成分のヒドロシリル基の総モル数がＡ成分のアルケニル基の総モル数よりも多く、かつ、Ｂ成分の余剰のヒドロシリル基のモル数（Ｂ成分のヒドロシリル基の総モル数−Ａ成分のアルケニル基の総モル数）がＡ成分のアルケニル基の総モル数の５０％以上となる量比でＡ成分とＢ成分が配合された組成物の硬化物よりなることを特徴とするフラットパネルディスプレイ用透明粘着シート。
Ａ：１分子中に少なくとも１個のアルケニル基を有するポリオキシアルキレン系重合体
Ｂ：１分子中に平均２個以上のヒドロシリル基を有する化合物
Ｃ：ヒドロシリル化触媒
（２）Ｂ成分の余剰のヒドロシリル基のモル数（Ｂ成分のヒドロシリル基の総モル数−Ａ成分のアルケニル基の総モル数）がＡ成分のアルケニル基の総モル数の８０％以上である、上記（１）記載の透明粘着シート。
（３）Ｂ成分の余剰のヒドロシリル基のモル数（Ｂ成分のヒドロシリル基の総モル数−Ａ成分のアルケニル基の総モル数）がＡ成分のアルケニル基の総モル数の１００％以上である、上記（１）記載の透明粘着シート。
（４）フラットパネルディスプレイにおける、表示パネルと保護透明板からなるか、或いは、表示パネルと保護透明板の間にさらに他の機能層を少なくとも一層含んでなる表示面側多層構造部内の隣接する２つの層の接着に使用されるものである、上記（１）〜（３）のいずれかに記載の透明粘着シート。
（５）隣接する２つの層の少なくとも一方の層がガラス板である、上記（４）記載の透明粘着シート。
（６）ガラス板からなる保護透明板と、表示パネルとの間に上記（１）〜（３）のいずれかに記載の透明粘着シートを介在させて、保護透明板と表示パネルとを接着一体化してなる、フラットパネルディスプレイ。
（７）ガラス板からなる保護透明板と表示パネルとの間に、タッチパネルが挿入されており、タッチパネルの一方の最外層のガラス板と保護透明板との間、及び、タッチパネルの他方の最外層のガラス板と表示パネルとの間に上記（１）〜（３）のいずれかに記載の透明粘着シートを介在させて、保護透明板、タッチパネル及び表示パネルを接着一体化してなる、フラットパネルディスプレイ。
【発明の効果】
【００１０】
本発明の透明粘着シートは、柔軟性に優れ、しかも、加熱を行なわなくても（室温下で）、種々の材質の面（特にガラス面）に対して貼付後室温放置下で１８０°引き剥がし粘着力が１０Ｎ／２５ｍｍ以上となり、好ましくは貼付後室温放置下で概ね１５０時間内に１８０°引き剥がし粘着力が１０Ｎ／２５ｍｍ以上となる。このため、例えば、表示パネルと保護用のガラス板を当該粘着シートを介して貼り合わせてディスプレイを組み立てると、その後の、ディスプレイを携帯電話機、携帯ゲーム機、携帯情報端末（ＰＤＡ）等へ搭載する作業や、ディスプレイを梱包したり、搬送する過程において、ディスプレイに負荷応力（捻りや折曲げ等）が加わっても、粘着シートは表示パネル及び保護用のガラス板に対して高い接着力で接着していることから、剥離のない良好な接着状態が維持されて、優れた視認性が安定に持続するディスプレイを実現することができる。
【００１１】
また、本発明の透明粘着シートは、種々の材質の面（特にガラス面）に対して高い接着力（高い剥離力）が得られるだけでなく、透明導電材料と接触しても透明導電材料を腐食させることがない。従って、表示パネルと保護用透明板の間にタッチパネルを設けたタッチパネル付フラットパネルディスプレイを構成する場合も、タッチパネルの最外層のガラス板と保護透明板との間、及び、タッチパネルの最外層のガラス板と表示パネルとの間に、本発明の透明粘着シートを介在させることで、透明粘着シートがタッチパネルの最外に位置するガラス板（すなわち、透明電極層を有するガラス板）に対しても、空隙を残すことなく高い接着力で接着する。よって、ディスプレイに負荷応力（捻りや折曲げ等）が加わっても、表示パネル及び保護用のガラス板だけでなく、タッチパネルの最外層のガラス板に対して剥離のない良好な接着状態が維持される、優れた視認性が安定に持続するフラットパネルディスプレイを得ることができる。
【発明を実施するための最良の形態】
【００１２】
以下、本発明を好適な実施形態に即して説明する。
本発明でいう「フラットパネルディスプレイ」とは、液晶ディスプレイ（ＬＣＤ）、プラズマディスプレイ（ＰＤＰ）、有機又は無機エレクトロルミネッセンスディスプレイ（ＥＬＤ）、表面電解ディスプレイ（ＳＥＤ）等を含む概念である。
また、「表示パネル」とは、例えば、液晶ディスプレイ（ＬＣＤ）における液晶材料を含むパネル体（以下、「液晶パネル」ともいう。）等の各種フラットパネルディスプレイにおける、表示材料を含むパネル体を意味し、該パネル体に駆動用のドライバＩＣ等を実装したものが「表示モジュール」である。
【００１３】
本発明の透明粘着シートは、下記Ａ〜Ｃ成分を含み、Ｂ成分のヒドロシリル基の総モル数がＡ成分のアルケニル基の総モル数よりも多く、かつ、Ｂ成分の余剰のヒドロシリル基のモル数（Ｂ成分のヒドロシリル基の総モル数−Ａ成分のアルケニル基の総モル数）がＡ成分のアルケニル基の総モル数の５０％以上となる量比でＡ成分とＢ成分が配合された組成物の硬化物よりなることが特徴である。
Ａ：１分子中に少なくとも１個のアルケニル基を有するポリオキシアルキレン系重合体
Ｂ：１分子中に平均２個以上のヒドロシリル基を含有する化合物
Ｃ：ヒドロシリル化触媒
【００１４】
本発明の透明粘着シートは種々の材質の面（特にガラス面）に対して貼付後室温放置下で高い接着力（１８０°引き剥がし粘着力が１０Ｎ／２５ｍｍ以上、好ましくは１１Ｎ／２５ｍｍ以上）が得られるので、フラットパネルディスプレイの、表示パネルと保護透明板からなるか、或いは、これらの間にさらに他の機能層を少なくとも一層含んでなる表示面側多層構造部内の隣接する２つの層の接着に使用することで、表示面側多層構造部は隣接する２つの層が隙間無く強固に接着して一体化される。しかも、貼付後遅くとも１５０時間後には１８０°引き剥がし粘着力が１０Ｎ／２５ｍｍ以上となる。従って、組み立て後のディスプレイを携帯電話機、携帯ゲーム機、携帯情報端末（ＰＤＡ）等へ搭載する作業や、ディスプレイを梱包したり、搬送する過程においてディスプレイに負荷応力（捻りや折曲げ等）が加わっても、粘着シートは表示パネル、保護用透明板及びその他の機能層に対して高い接着力で接着していることから、ディスプレイに捻りや折曲げ等の応力が加わっても、透明粘着シートの部分的な剥離を生じることがなく（気泡の発生等がなく）、視認性及び機械的耐久性に優れる、フラットパネルディスプレイを実現できる。
【００１５】
図１は、本発明の透明粘着シートを使用して、液晶表示パネルに対してガラス板からなる保護透明板を接着一体化させた液晶ディスプレイの模式断面図である。当該液晶ディスプレイ１００では、液晶表示パネル２とガラス板からなる保護透明板３の間に本発明の透明粘着シート１が介在し、当該透明粘着シート１が液晶表示パネル２及びガラス板からなる保護透明板３に接着して、液晶表示パネル２と保護透明板３が接着一体化している。フラットパネルディスプレイにおける表示パネルの保護透明板には、ガラス板以外に、アクリル板、ポリカーボネート板等の透明樹脂板も使用されるが、ガラス板は、透明性、耐擦傷性、温度変化に対する寸法安定等の点で好ましく、高品位のフラットパネルディスプレイを構成する場合にはガラス板を使用することが多い。本発明の透明粘着シートはとりわけガラス板に対して高い接着力で接着する。従って、当該液晶ディスプレイ１００は、捻りや折曲げ等の応力が加わっても、ガラス板からなる保護透明板３と透明粘着シート１の境界に気泡（空隙）を生じることがない、高品位のフラットパネルディスプレイを実現している。
【００１６】
液晶ディスプレイに代表されるフラットパネルディスプレイでは、表示パネルと保護透明板との間に、保護透明板が外部からの衝撃を受けたときの衝撃を緩和する衝撃緩和フィルム（例えば、ポリエチレンテレフタレートフィルム、ポリエチレンナフタレートフィルム、ポリカーボネートフィルム、ポリプロピレンフィルム、ポリエチレンフィルム等）や、保護透明板が割れたときの飛散を防止する保護透明板割れ飛散防止フィルム（例えば、ポリエチレンテレフタレートフィルム、ポリエチレンナフタレートフィルム、ポリカーボネートフィルム、ポリプロピレンフィルム、ポリエチレンフィルム等）を挿入したり、表示画面の視野角向上やコントラスト比の向上の点から、光学補償フィルム（例えば、ポリカーボネートフィルム、シクロオレフィン樹脂フィルム、アクリル樹脂フィルム等や、これら樹脂フィムはこれら以外の樹脂フィルムの表面に液晶材料を塗布、配向させたもの等）やガラス板（フィルム）を挿入することがある。さらに、表示パネルと保護透明板との間に、タッチパネル（透明電極（検出電極層）を有するガラス板／接着層／透明電極（駆動電極層）を有するガラス板からなるパネル体）等の付属機構を設けることがある。このような、表示パネルと保護透明板との間に保護透明板以外の機能層を１層或いは２層以上設けた表示面側多層構造部を形成する場合、本発明の透明粘着シートは、種々の材料に対して貼付後短時間で高い接着力で接着し得るため、かかる多層構造部内の隣接する２つの層の接着に使用することができる。
【００１７】
図２は、本発明の透明粘着シートを使用して、上述の表示面側多層構造部内の層間接着を行った液晶ディスプレイの模式断面図である。当該液晶ディスプレイ２００は、液晶表示パネル２と、ガラス板からなる保護透明板３との間にタッチパネル（透明電極（検出電極層）を有するガラス板／接着層／透明電極（駆動電極層）を有するガラス板からなる積層体）４を設けたもので、液晶表示パネル２とタッチパネル４の間と、タッチパネル４と保護透明板３の間に、本発明の透明粘着シート１を挿入して、液晶表示パネル２に対してタッチパネル４及び保護透明板３を密着一体化させている。なお、タッチパネル４内の２枚の透明電極を有するガラス板を接着する接着層にも本発明の透明粘着シート１を用いることができる。
【００１８】
このように表示パネルと、ガラス板からなる保護透明板との間にタッチパネルを挿入し、タッチパネルの最外層のガラス板と保護透明板との間、及び、タッチパネルの最外層のガラス板と表示パネルとの間に、本発明の透明粘着シートを介在させることで、当該液晶ディスプレイ２００においては、ディスプレイに捻りや折曲げ等の応力が加わっても、多層構造部内の層間に部分的な剥離による気泡（空隙）を発生することがなく、外部応力を受けても表示画像の視認性の低下等の不具合のない、機械的耐久性に優れた、タッチパネル付き、フラットパネルディスプレイを実現している。
【００１９】
本発明の透明粘着シートにおいて、Ａ成分の「１分子中に少なくとも１個のアルケニル基を有するポリオキシアルキレン系重合体」は、特に制限はなく、各種のものを用いることができるが、中でも、重合体の主鎖が、下記の一般式（１）で示される繰り返し単位を有するものが好適である。
【００２０】
一般式（１）：−Ｒ１−Ｏ−
（式中、Ｒ１はアルキレン基である）
【００２１】
Ｒ１は、炭素数１〜１４の、さらには２〜４の、直鎖状又は分岐状のアルキレン基が好ましい。
【００２２】
一般式（１）で示される繰り返し単位の具体例としては、−ＣＨ２Ｏ−、−ＣＨ２ＣＨ２Ｏ−、−ＣＨ２ＣＨ（ＣＨ３）Ｏ−、−ＣＨ２ＣＨ（Ｃ２Ｈ５）Ｏ−、−ＣＨ２Ｃ（ＣＨ３）２Ｏ−、−ＣＨ２ＣＨ２ＣＨ２ＣＨ２Ｏ−等が挙げられる。ポリオキシアルキレン系重合体の主鎖骨格は、１種類だけの繰り返し単位からなってもよいし、２種類以上の繰り返し単位からなってもよい。特に、入手性、作業性の点から、−ＣＨ２ＣＨ（ＣＨ３）Ｏ−を主たる繰り返し単位とする重合体が好ましい。また、重合体の主鎖にはオキシアルキレン基以外の繰り返し単位が含まれていてもよい。この場合、重合体中のオキシアルキレン単位の総和は、８０重量％以上が好ましく、特に好ましくは９０重量％以上である。
【００２３】
Ａ成分の重合体は、直鎖状の重合体でも分岐を有する重合体でもよく、それらの混合物であってもよいが、良好な粘着性を得るために、直鎖状の重合体を５０重量％以上含有していることが好ましい。
【００２４】
Ａ成分の重合体の分子量としては、数平均分子量で５００〜５０，０００が好ましく、５，０００〜３０，０００がさらに好ましい。数平均分子量が５００未満のものでは、得られる硬化物が脆くなりすぎる傾向があり、逆に数平均分子量が５０，０００を超えるものは、高粘度になりすぎて作業性が著しく低下する傾向となるために好ましくない。ここでいう数平均分子量とは、ゲル浸透クロマトグラフィー（ＧＰＣ）法により求められる値のことである。
【００２５】
また、Ａ成分の重合体は、重量平均分子量と数平均分子量との比（Ｍｗ／Ｍｎ）が１．６以下である分子量の分布が比較的狭いものが好ましく、Ｍｗ／Ｍｎが１．６以下である重合体は、組成物の粘度が低くなり、作業性が向上する。よって、Ｍｗ／Ｍｎは、より好ましくは１．５以下であり、さらに好ましくは１．４以下である。なお、ここでいう、Ｍｗ／Ｍｎは、ゲル浸透クロマトグラフィー（ＧＰＣ）法により求められる値のことである。
【００２６】
ここで、ＧＰＣ法による分子量の測定は、東ソー株式会社製ＧＰＣ装置（ＨＬＣ−８１２０ＧＰＣ）を用いて測定される、ポリスチレン換算値であり、測定条件は以下のとおりである。
サンプル濃度：０．２重量％（ＴＨＦ溶液）
サンプル注入量：１０μｌ
溶離液：ＴＨＦ
流速：０．６ｍｌ／ｍｉｎ
測定温度：４０℃
カラム：サンプルカラム  ＴＳＫｇｅｌ  ＧＭＨ−Ｈ（Ｓ）
検出器：示差屈折計
【００２７】
Ａ成分の重合体（１分子中に少なくとも１個のアルケニル基を有するポリオキシアルキレン系重合体）において、アルケニル基は特に制限はないが、下記の一般式（２）で示されるアルケニル基が好適である。
【００２８】
一般式（２）：Ｈ２Ｃ＝Ｃ（Ｒ２）−
（式中、Ｒ２は水素原子又はメチル基である）
【００２９】
アルケニル基のポリオキシアルキレン系重合体への結合様式は、特に制限はないが、例えば、アルケニル基の直接結合、エーテル結合、エステル結合、カーボネート結合、ウレタン結合、ウレア結合等が挙げられる。
【００３０】
当該Ａ成分の重合体の具体例としては、
一般式（３）：｛Ｈ２Ｃ＝Ｃ（Ｒ３ａ）−Ｒ４ａ−Ｏ｝ａ１Ｒ５ａ
（式中、Ｒ３ａは水素原子又はメチル基、Ｒ４ａは炭素数１〜２０の２価の炭化水素基であって、１個以上のエーテル基が含まれていてもよい、Ｒ５ａはポリオキシアルキレン系重合体残基であり、ａ１は正の整数である。）
で示される重合体が挙げられる。式中のＲ4ａは、具体的には、−ＣＨ２−、−ＣＨ２ＣＨ２−、−ＣＨ２ＣＨ２ＣＨ２−、−ＣＨ２ＣＨ（ＣＨ３）ＣＨ２−、−ＣＨ２ＣＨ２ＣＨ２ＣＨ２−，−ＣＨ２ＣＨ２ＯＣＨ２ＣＨ２−、または−ＣＨ２ＣＨ２ＯＣＨ２ＣＨ２ＣＨ２−などを挙げることができるが、合成の容易さからは−ＣＨ２−が好ましい。
【００３１】
また、一般式（４）：｛Ｈ２Ｃ＝Ｃ（Ｒ３ｂ）−Ｒ４ｂ−ＯＣＯ｝ａ２Ｒ５ｂ
（式中、Ｒ３ｂ、Ｒ４ｂ、Ｒ５ｂ及びａ２は、それぞれＲ３ａ、Ｒ４ａ、Ｒ５ａ、ａ１と同義である。）
で示されるエステル結合を有する重合体が挙げられる。
【００３２】
また、一般式（５）：｛Ｈ２Ｃ＝Ｃ（Ｒ３ｃ）｝ａ３Ｒ５ｃ
（式中、Ｒ３ｃ、Ｒ５ｃ及びａ３は、それぞれＲ３ａ、Ｒ５ａ、ａ１と同義である。）
で示される重合体も挙げられる。
【００３３】
さらに、一般式（６）：｛Ｈ２Ｃ＝Ｃ（Ｒ３ｄ）−Ｒ４ｄ−Ｏ（ＣＯ）Ｏ｝ａ４Ｒ５ｄ（式中、Ｒ３ｄ、Ｒ４ｄ、Ｒ５ｄ及びａ４は、それぞれＲ３ａ、Ｒ４ａ、Ｒ５ａ及びａ１と同義である。）
で示されるカーボネート結合を有する重合体も挙げられる。
【００３４】
アルケニル基は、Ａ成分の重合体１分子中に少なくとも１個、好ましくは１〜５個、より好ましくは、１．５〜３個存在するのがよい。Ａ成分の重合体１分子中に含まれるアルケニル基の数が１個未満になると、硬化性が不充分になり、また５個より多くなると網目構造があまりに密となるため、良好な粘着特性を示さなくなる場合がある。なお、Ａ成分の重合体は、特開２００３−２９２９２６号公報に記載の方法に従って、合成することができ、また、市販されているものについては、市販品をそのまま使用することができる。
【００３５】
Ｂ成分である「１分子中に平均２個以上のヒドロシリル基を含有する化合物」は、ヒドロシリル基（Ｓｉ−Ｈ結合を有する基）を有するものであれば特に制限無く使用できるが、原材料の入手の容易さやＡ成分への相溶性の面から、特に有機成分で変性されたオルガノハイドロジェンポリシロキサンが好ましい。上記有機成分で変性されたポリオルガノハイドロジェンシロキサンは、１分子中に平均して２〜８個のヒドロシリル基を有するものがより好ましい。ポリオルガノハイドロジェンシロキサンの構造を具体的に示すと、例えば、
【００３６】
【化１】
2010095659.tif 000002
【００３７】
（式中、２≦ｍ１＋ｎ１≦５０、２≦ｍ１、０≦ｎ１である。Ｒ６ａは、主鎖の炭素数が２〜２０の炭化水素基で１個以上のフェニル基を含有してもよい）、
【００３８】
【化２】
2010095659.tif 000003
【００３９】
（式中、０≦ｍ２＋ｎ２≦５０、０≦ｍ２、０≦ｎ２である。Ｒ６ｂは、主鎖の炭素数が２〜２０の炭化水素基で１個以上のフェニル基を含有してもよい）、
又は、
【００４０】
【化３】
2010095659.tif 000004
【００４１】
（式中、３≦ｍ３＋ｎ３≦２０、２≦ｍ３≦１９、０≦ｎ３＜１８である。Ｒ６ｃは、主鎖の炭素数が２〜２０の炭化水素基で１個以上のフェニル基を含有してもよい）等で示される鎖状又は環状のものや、これらのユニットを２個以上有する、以下の
【００４２】
【化４】
2010095659.tif 000005
【００４３】
（式中、１≦ｍ４＋ｎ４≦５０、１≦ｍ４、０≦ｎ４である。Ｒ６ｄは、主鎖の炭素数が２〜２０の炭化水素基で１個以上のフェニル基を含有してもよい。２≦ｂ１である。Ｒ８ａは２〜４価の有機基であり、Ｒ７ａは２価の有機基である。ただし、Ｒ７ａは、Ｒ８ａの構造によってはなくても構わない。）、
【００４４】
【化５】
2010095659.tif 000006
【００４５】
（式中、０≦ｍ５＋ｎ５≦５０、０≦ｍ５、０≦ｎ５である。Ｒ６ｅは、主鎖の炭素数が２〜２０の炭化水素基で１個以上のフェニル基を含有してもよい。２≦ｂ２である。Ｒ８ｂは２〜４価の有機基であり、Ｒ７ｂは２価の有機基である。ただし、Ｒ７ｂは、Ｒ８ｂの構造によってはなくても構わない。）、又は
【００４６】
【化６】
2010095659.tif 000007
【００４７】
（式中、３≦ｍ６＋ｎ６≦５０、１≦ｍ６、０≦ｎ６である。Ｒ６ｆは、主鎖の炭素数が２〜２０の炭化水素基で１個以上のフェニル基を含有してもよい。２≦ｂ３である。Ｒ８ｃは２〜４価の有機基であり、Ｒ７ｃは２価の有機基である。ただし、Ｒ７ｃは、Ｒ８ｃの構造によってはなくても構わない。）
等で示されるものが挙げられる。
【００４８】
Ｂ成分は、Ａ成分及びＣ成分との相溶性、又は、系中での分散安定性が良好なものが好ましい。特に系全体の粘度が低い場合には、Ｂ成分として上記各成分との相溶性の低いものを使用すると、相分離が起こり硬化不良を引き起こすことがある。
【００４９】
Ａ成分及びＣ成分との相溶性、又は、分散安定性が比較的良好なＢ成分を具体的に示すと、以下のものが挙げられる。
【００５０】
【化７】
2010095659.tif 000008
【００５１】
（式中、ｎ７は４以上１０以下の整数である、）
【００５２】
【化８】
2010095659.tif 000009
【００５３】
（式中、２≦ｍ８≦１０、０≦ｎ８≦５であり、Ｒ６ｇは炭素数８以上の炭化水素基である。）
【００５４】
当該Ｂ成分の好ましい具体例としては、ポリメチルハイドロジェンシロキサンが挙げられ、また、Ａ成分との相溶性確保と、ヒドロシリル基（Ｓｉ−Ｈ基）量の調整のために、α−オレフィン、スチレン、α−メチルスチレン、アリルアルキルエーテル、アリルアルキルエステル、アリルフェニルエーテル、アリルフェニルエステル等により変性した化合物が例示され、一例として、以下の構造があげられる。
【００５５】
【化９】
2010095659.tif 000010
【００５６】
（式中、２≦ｍ９≦２０、１≦ｎ９≦２０である。）
【００５７】
Ｂ成分は、公知の方法により合成することができ、市販されているものについては、市販品をそのまま使用することができる。また、Ｂ成分は１種の化合物を単独で使用してもよく、２種以上の化合物を併用しても構わない。
【００５８】
本発明において、Ｃ成分の「ヒドロシリル化触媒」は特に限定されず、任意のものを使用できる。具体的に例示すれば、塩化白金酸；白金の単体；アルミナ、シリカ、カーボンブラック等の担体に固体白金を担持させたもの；白金−ビニルシロキサン錯体｛例えば、Ｐｔｎ（ＶｉＭｅ２ＳｉＯＳｉＭｅ２Ｖｉ）ｍ、Ｐｔ〔（ＭｅＶｉＳｉＯ）４〕ｍ等｝；白金−ホスフィン錯体｛例えば、Ｐｔ（ＰＰｈ３）４、Ｐｔ（ＰＢｕ３）４等｝；白金−ホスファイト錯体｛例えば、Ｐｔ〔Ｐ（ＯＰｈ）３〕４、Ｐｔ〔Ｐ（ＯＢｕ）３〕４等｝；Ｐｔ（ａｃａｃ）２；Ａｓｈｂｙらの米国特許第３１５９６０１及び３１５９６６２号に記載された白金−炭化水素複合体；Ｌａｍｏｒｅａｕｘらの米国特許第３２２０９７２号に記載された白金アルコラート触媒等が挙げられる。上記の式中、Ｍｅはメチル基、Ｂｕはブチル基、Ｖｉはビニル基、Ｐｈはフェニル基、ａｃａｃはアセチルアセトナトを表し、ｎ、ｍは整数を表す。
【００５９】
また、白金化合物以外の触媒の例としては、ＲｈＣｌ（ＰＰｈ３）３、ＲｈＣｌ３、Ｒｈ／Ａｌ２Ｏ３、ＲｕＣｌ３、ＩｒＣｌ３、ＦｅＣｌ３、ＡｌＣｌ３、ＰｄＣｌ２・２Ｈ２Ｏ、ＮｉＣｌ２、ＴｉＣｌ４等が挙げられる。
これらの触媒は単独で使用してもよく、２種以上併用しても構わない。触媒活性の点から、塩化白金酸、白金−ホスフィン錯体、白金−ビニルシロキサン錯体、Ｐｔ（ａｃａｃ）２等が好ましい。
【００６０】
Ｃ成分の配合量は、特に制限はないが、組成物のポットライフの確保及びシートの透明性の観点から、Ａ成分中のアルケニル基１モルに対して一般に１×１０−１モル以下、好ましくは５．３×１０−２モル以下であるが、特にシートの透明性の観点から、より好ましくは３．５×１０−２モル以下、とりわけ好ましくは１．４×１０−３モル以下である。Ａ成分中のアルケニル基１モルに対して１×１０−１モルを超えると、最終的に得られるシートが黄変しやすく、シートの透明性が損なわれる傾向となる。なお、Ｃ成分の配合量が少なすぎる場合、組成物の硬化速度が遅く、また硬化性が不安定になる傾向となるため、Ｃ成分の配合量は８．９×１０−５モル以上が好ましく、１．８×１０−４モル以上がより好ましい。
【００６１】
本発明では、Ａ〜Ｃ成分を含む組成物において、Ｂ成分のヒドロシリル基の総モル数がＡ成分のアルケニル基の総モル数よりも多く、かつ、Ｂ成分の余剰のヒドロシリル基のモル数（Ｂ成分のヒドロシリル基の総モル数−Ａ成分のアルケニル基の総モル数）がＡ成分のアルケニル基の総モル数の５０％以上となる量比でＡ成分とＢ成分を配合した組成とすることが重要であり、かかる特定組成の組成物を硬化させて得られる粘着シートは、それをガラスに貼り付けると、シート中のＢ成分由来の余剰のヒドロシリル基がガラス表面のシラノール基等と相互作用を起こし、その結果、長時間を要することなく、粘着力が経時で上昇し、高い接着力（１８０°引き剥がし粘着力が１０Ｎ／２５ｍｍ以上）を得ることができる。
【００６２】
本発明において、Ａ〜Ｃ成分を含む組成物における、Ｂ成分の余剰のヒドロシリル基のモル数（Ｂ成分のヒドロシリル基の総モル数−Ａ成分のアルケニル基の総モル数）はＡ成分のアルケニル基の総モル数の８０％以上であるのが好ましく、Ａ成分のアルケニル基の総モル数の１００％以上であるのがより好ましい。なお、Ｂ成分の余剰のヒドロシリル基の上限は、Ａ成分のアルケニル基の総モル数の１０００％以下が好ましい。
【００６３】
Ｂ成分の余剰のヒドロシリル基のモル数（Ｂ成分のヒドロシリル基の総モル数−Ａ成分のアルケニル基の総モル数）がＡ成分のアルケニル基の総モル数の５０％未満である組成物を硬化させて得られる粘着シートの場合、貼付後８０℃以上の高温環境下に概ね２４時間以上放置する加熱処理を経ることで、１８０°引き剥がし粘着力が１０Ｎ／２５ｍｍ以上となる高い接着力を達成できるが、このような加熱処理は、ディスプレイの組み立て作業工程を煩雑にするとともに、ディスプレイの生産性を低下させ、また、ディスプレイに使用されているプラスチック材料の熱による変形（寸法変化、反りの発生）を起こすために、好ましくない。
【００６４】
なお、Ａ〜Ｃ成分を含む組成物には保存安定性を改良する目的で、保存安定性改良剤を配合してもよい。この保存安定性改良剤としては、上記Ｂ成分の保存安定剤として知られている公知の化合物を制限なく使用できる。例えば、脂肪族不飽和結合を含有する化合物、有機リン化合物、有機硫黄化合物、窒素含有化合物、スズ系化合物、有機過酸化物等を好適に用いることができる。具体的には、２−ベンゾチアゾリルサルファイド、ベンゾチアゾール、チアゾール、ジメチルアセチレンダイカルボキシレート、ジエチルアセチレンダイカルボキシレート、２，６−ジ−ｔ−ブチル−４−メチルフェノール、ブチルヒドロキシアニソール、ビタミンＥ、２−（４−モルフォリニルジチオ）ベンゾチアゾール、３−メチル−１−ブテン−３−オール、２−メチル−３−ブテン−２−オール、アセチレン性不飽和基含有オルガノシロキサン、アセチレンアルコール、３−メチル−１−ブチル−３−オール、ジアリルフマレート、ジアリルマレエート、ジエチルフマレート、ジエチルマレエート、ジメチルマレエート、２−ペンテンニトリル、２，３−ジクロロプロペン等が挙げられるが、これらに限定されない。
【００６５】
また、必要に応じて、液晶パネルや保護透明板への接着性を向上させるための接着付与剤を添加することができる。接着付与剤の例としては、各種シランカップリング剤やエポキシ樹脂等が挙げられる。また、シランカップリング剤やエポキシ樹脂と併用して、シリル基やエポキシ基を反応させるための触媒を添加することができる。なお、これらの使用にあたっては、ヒドロシリル化反応に対する影響を考慮しなければならない。また、各種充填剤、酸化防止剤、紫外線吸収剤、顔料、界面活性剤、溶剤、シリコン化合物を適宜添加してもよい。充填剤の具体例としては、シリカ微粉末、炭酸カルシウム、クレー、タルク、酸化チタン、亜鉛華、ケイソウ土、硫酸バリウム等が挙げられる。これらの充填剤の中では、特にシリカ微粉末、とりわけ粒子径が５０〜７０ｎｍ（ＢＥＴ比表面積が５０〜３８０ｍ２／ｇ）程度の微粉末シリカが好ましく、その中でも表面処理を施した疎水性シリカが、強度を好ましい方向に改善する働きが大きいので特に好ましい。さらに、タック等の特性を上げるため、必要に応じて粘着付与樹脂を添加してもよく、粘着付与樹脂としては、例えば、テルペン樹脂、テルペンフェノール樹脂、石油樹脂、ロジンエステル等が例示され、用途に合わせて自由に選択することができる。
【００６６】
また、特性改善の面から、フェノール樹脂、アクリル樹脂、スチレン樹脂、キシレン樹脂等の樹脂類を添加することが可能である。また、アクリル粘着剤、スチレンブロック系粘着剤、オレフィン系粘着剤等の粘着剤成分を同様の目的から添加することが可能である。
【００６７】
また、本発明の透明粘着シートは、高い透明性を有し、例えば、後述の試験方法で測定されるシートのヘイズ値が好ましくは１．２％以下、より好ましくは０．９％以下を示す。従って、フラットパネルディスプレイにおける表示パネル及び保護透明板を少なくとも含む前面多層構造部内の隣接する２つの層の間に本発明の透明粘着シートが介在することで、ディスプレイの表示画像の視認性が向上する。
【００６８】
本発明の透明粘着シートは、例えば、以下の方法で製造される。
ポリオキシアルキレン系重合体を主体成分とする組成物（上記Ａ〜Ｃ成分を含む組成物）を、必要に応じて有機溶剤とともに、真空機能を備えた攪拌装置に仕込み、真空状態（真空下）で攪拌することで脱泡を行い、該真空脱泡後の流動物を各種の支持体上に塗布（流延）し、熱処理してシート化する。熱処理によって組成物は加熱硬化され、硬化物によるシートが得られる。支持体上への塗布は、例えば、グラビア、キス、コンマ等のロールコーター、スロット、ファンテン等のダイコーター、スクイズコーター、カーテンコーター等の公知の塗布装置によって行うことができる。この際の熱処理条件としては５０〜２００℃（好ましくは１００〜１６０℃）で、０．０１〜２４時間（好ましくは０．０５〜４時間）程度加熱するのが好ましい。なお、上記の真空機能を備えた攪拌装置としては、公知の真空装置付攪拌装置を使用すればよく、具体的には、遊星式（公転／自転方式）攪拌脱泡装置やディスパー付脱泡装置等が挙げられる。また、真空脱泡を行う際の減圧の程度としては、１０ｋＰａ以下が好ましく、３ｋＰａ以下がより好ましい。また、攪拌時間は攪拌装置や流動物の処理量によっても異なるが、概ね、０．５〜２時間程度が好ましい。脱泡処理により、シート内には実質的に気泡（ボイド）が存在せず、優れた光学的特性（透明性）を示す。例えば、後述の試験方法で測定されるシートのヘイズ値が好ましくは１．２％以下、より好ましくは０．９％以下を示す。
【００６９】
本発明の透明粘着シートは、特に、携帯電話機、携帯ゲーム機、カーナビゲーションシステム等の小型機器に搭載するフラットパネルディスプレイの前面多層構造部内の隣接する２つの層の接着に使用する場合、小面積サイズのシートに加工する必要があるが、量産性（生産効率）を考慮した場合、例えば、第１の支持体（ベースセパレーター）／上記Ａ〜Ｃ成分を含む組成物の硬化物層（透明粘着シート）／第２の支持体（カバーセパレーター）の積層構成からなるロールを調製し、該ロールを展開しつつ、打抜き加工を施して製造するのが好ましい。
【００７０】
上記ロールは、例えば、第１の支持体に離型処理剤を塗布して離型処理を行う一方、上記Ａ〜Ｃ成分を含む組成物の攪拌、真空脱泡を行い、該真空脱泡後の流動物を第１の支持体上に塗布（流延）し、熱処理してシート化し、その上に離型処理を施した第２の支持体を貼り合せた後、ロール状に巻き取ることで作製される。
【００７１】
第１及び第２の支持体の具体例としては、例えば、ポリブチレンテレフタレート（ＰＢＴ）等のポリエステル、エチレン−メタクリル酸コポリマーの分子間を金属イオン（Ｎａ＋、Ｚｎ２＋等）で架橋したアイオノマー樹脂、ＥＶＡ（エチレン・酢酸ビニルコポリマー）、ＰＶＣ（ポリ塩化ビニル）、ＥＥＡ（エチレン・エチルアクリレートコポリマー）、ＰＥ（ポリエチレン）、ＰＰ（ポリプロピレン）、ポリアミド、ポリブチラール、ポリスチレンなどの熱可塑性樹脂；ポリスチレン系、ポリオレフィン系、ポリジエン系、塩ビ系、ポリウレタン系、ポリエステル系、ポリアミド系、フッ素系、塩素化ポリエチレン系、ポリノルボルネン系、ポリスチレン・ポリオレフィン共重合体系、（水添）ポリスチレン・ブタジエン共重合体系、ポリスチレン・ビニルポリイソプレン共重合体系などのゴム弾性を示す種々の熱可塑性エラストマー；ポリエチレン、ポリプロピレンなどのポリオレフィンに熱可塑性エラストマーをブレンドしたもの等からなる単層のフィルム（シート）や、ポリオレフィン（ポリプロピレン（ＰＰ）又はポリエチレン（ＰＥ）等）／熱可塑性樹脂（例えば、ＥＶＡ）／ポリオレフィン、ポリオレフィン（ＰＰ又はＰＥ）＋熱可塑性エラストマー／ポリオレフィン（ＰＰ又はＰＥ）、ＰＰ／ＰＥ／ＰＰなどの多層（積層）、ポリオレフィン＋熱可塑性エラストマーのブレンド比を変えた複合系の多層（積層）等の多層（積層）のフィルム（シート）等が挙げられる。また、含浸紙、コート紙、上質紙、クラフト紙、布、アセテート布、不織布、ガラス布等が挙げられる。
【００７２】
第１及び第２の支持体に使用する離型処理剤としては、例えば、シリコーン系離型処理剤、フッ素系離型処理剤、長鎖アルキル系離型処理剤等を挙げることができ、中でも、シリコーン系離型処理剤が好ましく、硬化方法としては、紫外線照射や電子線照射等の硬化方法を用いるのが好ましい。さらに、シリコーン系離型処理剤の中でもカチオン重合性の紫外線硬化型シリコーン系離型処理剤が好ましい。カチオン重合性の紫外線硬化型シリコーン系離型処理剤は、カチオン重合型のシリコーン（分子内にエポキシ官能基を有するポリオルガノシロキサン）とオニウム塩系光開始剤を含む混合物であるが、オニウム塩系光開始剤がホウ素系光開始剤からなるものが特に好ましく、このようなオニウム塩系光開始剤がホウ素系光開始剤からなるカチオン重合性の紫外線硬化型シリコーン系離型処理剤を使用することで特に良好な剥離性（離型性）が得られる。カチオン重合型のシリコーン（分子内にエポキシ官能基を有するポリオルガノシロキサン）は、１分子中に少なくとも２個のエポキシ官能基を有するものであって、直鎖状のもの、分岐鎖状のものまたはこれらの混合物であってもよい。ポリオルガノシロキサンに含有されるエポキシ官能基の種類は特に制限されないが、オニウム塩系光開始剤によって開環カチオン重合が進行するものであればよい。具体的には、γ−グリシジルオキシプロピル基、β−（３，４−エポキシシクロヘキシル）エチル基、β−（４−メチル−３，４−エポキシシクロヘキシル）プロピル基などが例示できる。かかるカチオン重合型のシリコーン（分子内にエポキシ官能基を有するポリオルガノシロキサン）は上市されており、市販品を使用することができる。例えば、東芝シリコーン社製のＵＶ９３１５、ＵＶ９４３０、ＵＶ９３００、ＴＰＲ６５００、ＴＰＲ６５０１等、信越化学工業社製のＸ−６２−７６２２、Ｘ−６２−７６２９、Ｘ−６２−７６５５、Ｘ−６２−７６６０，Ｘ−６２−７６３４Ａ等、荒川化学社製のＰｏｌｙ２００、Ｐｏｌｙ２０１、ＲＣＡ２００、ＲＣＡ２５０、ＲＣＡ２５１等を挙げることができる。
【００７３】
カチオン重合性のシリコーンの中でも下記の構造単位（Ａ）〜（Ｃ）からなるポリオルガノシロキサンが特に好ましい。
【００７４】
【化１０】
2010095659.tif 000011
【００７５】
また、かかる構造単位（Ａ）〜（Ｃ）からなるポリオルガノシロキサンにおいては、構造単位（Ａ）〜（Ｃ）の組成比（（Ａ）：（Ｂ）：（Ｃ））が５０〜９５：２〜３０：１〜３０（mol％）であるものが特に好ましく、５０〜９０：２〜２０：２〜２０（mol％）であるものがとりわけ好ましい。なお、かかる構造単位（Ａ）〜（Ｃ）からなるポリオルガノシロキサンはＰｏｌｙ２００、Ｐｏｌｙ２０１、ＲＣＡ２００、Ｘ−６２−７６２２、Ｘ−６２−７６２９、Ｘ−６２−７６６０として入手できる。
【００７６】
一方、オニウム塩系光開始剤としては、公知のものを特に制限無く使用できる。具体例としては、例えば、（Ｒ１）２Ｉ＋Ｘ−、ＡｒＮ２＋Ｘ−、又は（Ｒ１）３Ｓ＋Ｘ−、（これらの式中、Ｒ１はアルキル基および／またはアリール基を、Ａｒはアリール基を、Ｘ−は[Ｂ（Ｃ６Ｈ５）４]−、[Ｂ（Ｃ６Ｆ５）４]−、[Ｂ（Ｃ６Ｈ４ＣＦ３）４]−、[（Ｃ６Ｆ５）２ＢＦ２]−、[Ｃ６Ｆ５ＢＦ３]−、[Ｂ（Ｃ６Ｈ３Ｆ２）４]−、ＢＦ４−、ＰＦ６−、ＡｓＦ６−、ＨＳＯ４−、またはＣｌＯ４−等を示す。）で表される化合物が挙げられるが、これの中でも、式中のＸ−が[Ｂ（Ｃ６Ｈ５）４]−、[Ｂ（Ｃ６Ｆ５）４]−、[Ｂ（Ｃ６Ｈ４ＣＦ３）４]−、[（Ｃ６Ｆ５）２ＢＦ２]−、[Ｃ６Ｆ５ＢＦ３]−、[Ｂ（Ｃ６Ｈ３Ｆ２）４]−又はＢＦ４−である化合物（ホウ素系光開始剤）が好ましく、特に好ましくは（Ｒ１）２Ｉ＋[Ｂ（Ｃ６Ｆ５）４]（式中、Ｒ１は置換又は非置換のフェニル基を示す）で表わされる化合物（アルキルヨードニウム，テトラキス（ペンタフルオロフェニル）ボレート）である。なお、オニウム塩系光開始剤として、従来からアンチモン（Ｓｂ）系開始剤が知られているが、アンチモン（Ｓｂ）系開始剤を使用した場合、重剥離化が起こり、透明粘着シートをセパレーターから剥離しにくい傾向となる。
【００７７】
オニウム塩系光開始剤の使用量は特に制限されるものではないが、カチオン重合型のシリコーン（ポリオルガノシロキサン）１００重量部に対して、０．１〜１０重量部程度とするのが望ましい。使用量が０．１重量部より少ないと、シリコーン剥離層の硬化が不十分となるおそれがある。また使用量が１０重量部より多いと、コスト面において実用的ではない。なお、カチオン重合型のシリコーン（ポリオルガノシロキサン）とオニウム塩系光開始剤を混合する際、オニウム塩系開始剤を有機溶剤に溶解または分散させてポリオルガノシロキサンに混合してもよい。有機溶剤の具体例としては、イソプロピルアルコール、ｎ−ブタノール等のアルコール系溶剤；アセトン、メチルエチルケトン等のケトン系溶剤；酢酸エチル等のエステル系溶剤などが挙げられる。
【００７８】
離型処理剤の塗布は、例えば、ロールコーター法、リバースコーター法、ドクターブレード法等の一般的な塗工装置を用いて行うことができる。離型処理剤の塗布量（固形分量）は特に限定はされないが、一般に０．０５〜６ｍｇ／ｃｍ２程度である。
【００７９】
また、本発明の透明粘着シートは、−３０℃でのせん断貯蔵弾性率（Ｇ’）が６．０×１０５（Ｐａ）以下、好ましくは５．５×１０５（Ｐａ）以下を示す。せん断貯蔵弾性率（Ｇ’）は粘弾性体の硬さの指標として知られるが、本発明の透明粘着シートは、−３０℃でのせん断貯蔵弾性率（Ｇ’）が６．０×１０５（Ｐａ）以下であり、低温で剛直化しないため、氷点下の温度下でも高い粘着力を維持すると考えられる。また、−５０℃におけるせん断貯蔵弾性率も６．０×１０５（Ｐａ）以下である。そのため、低温での接着安定性が非常に優れていると考えられる。
【００８０】
また、例えば、携帯ゲーム機、デジタルビデオカメラ、カーナビゲーションシステム、小型音楽再生機、小型ビデオ再生機、携帯電話機等の可搬型画像表示機能付き機器に搭載する液晶ディスプレイ（ＬＣＤ）において、液晶パネルに液晶画面上の表示を押さえることで機器を操作する、所謂、タッチパネル機構を付設する場合、透明電極層を形成したガラスやプラスチックフィルムに本発明の透明粘着シートを貼付することになるが、本発明の透明粘着シートはＩＴＯ、ＴＯ（酸化錫）、ＺｎＯ（酸化亜鉛）、ＣＴＯ（酸化錫カドミウム）等の透明導電性材料と接触しても該透明導電性材料を腐食させない、優れた非透明導電性材料腐食性（特に非ＩＴＯ腐食性）を有するので、保護透明板と表示モジュールとの間にタッチパネルを介在させる場合に有利に作用する。
【００８１】
本発明の透明粘着シートの厚みは、フラットパネルディスプレイの種類等によっても異なるが、フラットパネルディスプレイの薄型化の点から、通常、１０００μｍ以下、さらには５００μｍ以下の厚みで使用される。ただし、厚みが薄すぎると、保護パネル上に形成された印刷部の段差吸収性の点で好ましくないため、厚みの下限は好ましくは１０μｍ以上である。より好ましい厚みは１５〜３００μｍであり、とりわけ好ましくは２５〜２５０μｍである。
【００８２】
なお、本発明の透明粘着シートは、基本的に無溶剤での作製が可能であり、低分子量で揮発性の高いオリゴマー成分やモノマー成分が少ないという特徴を有しており、そのため、近年、日常的に使用されるようになってきたフラットパネルディスプレイ搭載機器に使用しても、人体に与える悪影響が少ないという利点もある。
【実施例】
【００８３】
以下、実施例および比較例を示して、本発明をより具体的に説明する。なお、本発明は以下の実施例に限定されない。また、実施例及び比較例の粘着シートの物性評価（試験）は次の方法で行った。
【００８４】
[ヘイズ値]
厚さ１７５μｍの粘着シートを５０ｍｍ×２５ｍｍの大きさに切り取って試料片とし、これをガラス基板（松浪硝子社製  Ｓ−１１１１  商品名）に貼り合わせ、測定試料とした。ヘイズ値の測定は、ヘイズメーター（村上色彩研究所製  ＨＭ−１５０  商品名）を用い、装置の受光面側にサンプルが位置するように設置し、試料片のセパレーター（支持体）を剥離して、ＪＩＳ  Ｋ  ７１３６に準拠して測定を行った。
【００８５】
［１８０°引き剥がし粘着力（対ガラス剥離力）］
厚さ１７５μｍの粘着シートから、幅２５ｍｍ、長さ１００ｍｍの試料片を切り取った。試料片のセパレーター（支持体）を剥がして、ガラス板（旭硝子社製ＰＤ２００）に２ｋｇローラーで１往復の貼り合せ条件にて圧着した後、２４時間室温にて放置した。これを引張試験機に装着し、引張速度３００ｍｍ／分で１８０°方向に剥がし、試料片の引き剥がし粘着力を測定した。
【００８６】
（実施例１）
Ａ成分であるポリオキシアルキレン系重合体（数平均分子量：約２０，０００）、Ｂ成分であるヒドロシリル化合物及びＣ成分であるヒドロシリル化触媒が、Ａ成分とＢ成分とが、Ｂ成分の余剰のヒドロシリル基のモル数（Ｂ成分のヒドロシリル基の総モル数−Ａ成分のアルケニル基の総モル数）がＡ成分のアルケニル基の総モル数の５０％となる量比で配合され、かつ、Ｃ成分がＡ成分中のアルケニル基１モル当たり２×１０−４モルとなる量で配合された組成物（株式会社カネカ製）を真空装置付攪拌装置（シーテック社製ミニダッポー）に投入し、真空状態（１００Ｐａ）で１時間攪拌して脱泡をおこなった。次いで、真空脱泡された組成物を室温下でロールコーターを用い、離型処理が施されたポリエステルフィルム（厚さ１００μｍ）からなるベースセパレーター（支持体）上に、組成物の厚みが１７５μｍになるように塗布（流延）した。加熱オーブンで１３０℃で１０分間加熱することで硬化させ、こうして得られた硬化シートに、同様に離型処理が施されたポリエステルフィルム（厚さ１００μｍ）からなるカバーセパレーター（剥離ライナー）を貼り合せることによって透明粘着シート（厚み：１７５μｍ）を得た。得られた透明粘着シートは透明性が高く（ヘイズ値：０．３％）、気泡の混入は見られなかった。また、この透明粘着シートの１８０°引き剥がし粘着力（対ガラス剥離力）を評価した。
【００８７】
（実施例２）
Ａ〜Ｃ成分を含む組成物における、Ｂ成分であるヒドロシリル化合物の量を、Ｂ成分の余剰のヒドロシリル基のモル数（Ｂ成分のヒドロシリル基の総モル数−Ａ成分のアルケニル基の総モル数）がＡ成分のアルケニル基の総モル数の１００％となる量に変更した以外は、実施例１と同様にして、透明粘着シートを作製した。
【００８８】
得られた透明粘着シートのヘイズ値は０．３％であった。そして、この透明粘着シートの１８０°引き剥がし粘着力（対ガラス剥離力）を評価した。
【００８９】
（実施例３）
Ａ〜Ｃ成分を含む組成物における、Ｂ成分であるヒドロシリル化合物の量を、Ｂ成分の余剰のヒドロシリル基のモル数（Ｂ成分のヒドロシリル基の総モル数−Ａ成分のアルケニル基の総モル数）がＡ成分のアルケニル基の総モル数の１５０％となる量に変更した以外は、実施例１と同様にして、透明粘着シートを作製した。
【００９０】
得られた透明粘着シートのヘイズ値は０．３％であった。そして、この透明粘着シートの１８０°引き剥がし粘着力（対ガラス剥離力）を評価した。
【００９１】
（比較例１）
Ａ〜Ｃ成分を含む組成物における、Ｂ成分であるヒドロシリル化合物及びＡ成分であるポリオキシアルキレン系重合体の量を、Ｂ成分のヒドロシリル基の総モル数とＡ成分のアルケニル基の総モル数が同数となるようにした以外は、実施例１と同様にして、透明粘着シートを作製した。
【００９２】
図３は実施例１〜３、比較例１の粘着シートの１８０°引き剥がし粘着力（対ガラス剥離力）の経時変化を示す。
【００９３】
図３から、実施例１〜３の粘着シートはガラス板に貼付してから２４時間で急激に粘着力（剥離力）が増大し、その後も粘着力（剥離力）が増大することから、貼付してから２４時間迄での粘着力（剥離力）の増大が最も少なかった実施例１でも、貼付してから１５０時間後には粘着力（剥離力）が１０Ｎ／２５ｍｍに達している。これに対し、比較例１の粘着シートはガラス板に貼付してから１５０時間以上経過しても、粘着力（剥離力）が２Ｎ／２５ｍｍよりも小さく、粘着力（剥離力）が１０Ｎ／２５ｍｍに達するためには１０００時間以上の時間を要することが予想される。
【産業上の利用可能性】
【００９４】
本発明はフラットパネルディスプレイの保護透明板による保護効果及び視認性向上に寄与する。また、小型のフラットパネルディスプレイやタッチパネル付フラットパネルディスプレイにも対応でき、小型のフラットパネルディスプレイやタッチパネル付フラットパネルディスプレイにおける保護透明板による保護効果及び視認性向上に有利に作用する。
【図面の簡単な説明】
【００９５】
【図１】本発明の透明粘着シートにより保護透明板を液晶表示パネルに接着一体化した液晶表示装置の模式断面図である。
【図２】本発明の透明粘着シートにより液晶表示パネルに対してタッチパネル及び保護透明板を密着一体化させた液晶表示装置の模式断面図である。
【図３】粘着シートの対ガラス剥離力の経時変化を示す図である。
【符号の説明】
【００９６】
１  透明粘着シート
２  液晶表示パネル
３  保護透明板
４  タッチパネル
１００、２００  フラットパネルディスプレイ
【図１】
2010095659.tif 000012
【図２】
2010095659.tif 000013
【図３】
2010095659.tif 000014